(57)【特許請求の範囲】
【請求項１】
式（Ｉ）で表される（メタ）アクリル酸エステル、および式（ＩＩ）で表される炭酸エステルを含む、（メタ）アクリル酸エステル組成物。
【化１】
0006805964.tif 000009
［式（Ｉ）中、Ｒ１は、水素またはメチル基を表し、Ｒ２は、アリール基を表す。］
【化２】
0006805964.tif 000010
［式（ＩＩ）中、Ｒ２は、アリール基を表し、Ｒ３は、ｔ−ブチル基を表す。］
【請求項２】
前記式（ＩＩ）で表される炭酸エステルが、式（Ｉ）で表される（メタ）アクリル酸エステルに対し、０．００１モル％以上１０モル％以下含まれる、請求項１に記載の（メタ）アクリル酸エステル組成物。
【請求項３】
請求項１又は２に記載の（メタ）アクリル酸エステル組成物を重合した（共）重合体。
【請求項４】
請求項１又は２に記載の（メタ）アクリル酸エステル組成物を重合する（共）重合体の製造方法。
【発明の詳細な説明】
【技術分野】
【０００１】
本発明は、（メタ）アクリル酸エステル組成物、および該組成物を重合した（共）重合体とその製法とに関する。
【背景技術】
【０００２】
（メタ）アクリル酸エステルは、合成樹脂の原料として、幅広く利用されている。そのなかでも、芳香族アルコール由来の（メタ）アクリル酸エステルは、合成樹脂の吸湿性および耐熱性を改良できる単量体として、有用な化合物群である。
【０００３】
芳香族アルコール由来の（メタ）アクリル酸エステルは、光や熱によって容易に重合することから、それらの製造時、精製時、変性時、保存時、輸送時などにおいては、種々の安定剤が添加されている。特許文献１には、重合防止剤として機能する炭酸ジフェニルを含む、（メタ）アクリル酸フェニル組成物が記載されている。
【先行技術文献】
【特許文献】
【０００４】
【特許文献１】ＷＯ２０１５／０６４４９８
【発明の概要】
【発明が解決しようとする課題】
【０００５】
しかしながら、本発明者らの検討により、炭酸ジフェニルの使用量を下げ、高温にさらした場合に、（メタ）アクリル酸フェニルの重合防止効果が低いことが分かった。そのため、特許文献１に記載の組成物は、（メタ）アクリル酸フェニルの意図しない重合を避けるためには、炭酸ジフェニルの含有量を増やす必要があり、その（メタ）アクリル酸フェニル組成物を重合すると、得られる合成樹脂の物性への影響が大きくなるといった問題を抱えていた。
【０００６】
したがって、本発明の目的は、重合防止剤が少ない場合であっても、意図しない重合を防止することができ、合成樹脂の物性への影響が少ない芳香族アルコール由来の（メタ）アクリル酸エステル組成物、および該組成物を重合した（共）重合体とその製法とを提供することにある。
【課題を解決するための手段】
【０００７】
本発明者らは、従来技術の問題点に鑑みて鋭意研究を重ねた結果、特定の炭酸エステルを用いることにより上記目的を達成できることを見出し、本発明を完成させるに至った。
【０００８】
すなわち、本発明は、以下の［１］〜［５］である。
［１］式（Ｉ）で表される（メタ）アクリル酸エステル、および式（ＩＩ）で表される
炭酸エステルを含む、（メタ）アクリル酸エステル組成物。
【０００９】
【化１】
0006805964.tif 000002
［式（Ｉ）中、Ｒ１は、水素またはメチル基を表し、Ｒ２は、アリール基を表す。］
【００１０】
【化２】
0006805964.tif 000003
［式（ＩＩ）中、Ｒ２は、アリール基を表し、Ｒ３は、アルキル基を表す。］
【００１１】
［２］前記式（ＩＩ）で表される炭酸エステルが、式（Ｉ）で表される（メタ）アクリル
酸エステルに対し、０．００１モル％以上１０モル％以下含まれる、［１］に記載
の（メタ）アクリル酸エステル組成物。
［３］前記式（ＩＩ）中、Ｒ３がｔ−ブチル基またはメチル基である、［１］または
［２］に記載の（メタ）アクリル酸エステル組成物。
［４］［１］〜［３］のいずれかに記載の（メタ）アクリル酸エステル組成物を重合した
（共）重合体。
［５］［１］〜［３］のいずれかに記載の（メタ）アクリル酸エステル組成物を重合する
（共）重合体の製造方法。
【発明の効果】
【００１２】
本発明の（メタ）アクリル酸エステル組成物は、芳香族アルコール由来の（メタ）アクリル酸エステルの製造時、精製時、変性時、保存時、輸送時などに意図しない重合を防止することができ、従来の方法と比べて、より安定に取り扱うことができる。また、重合防止剤が少ない条件でも安定に取り扱うことができるため、該組成物を重合しても、合成樹脂の物性への影響が少ない。
【発明を実施するための形態】
【００１３】
本明細書中では、アクリル系単量体およびメタクリル系単量体を併せて（メタ）アクリル系単量体と記載する。（メタ）アクリル酸、（メタ）アクリル酸エステル、（メタ）アクリル酸フェニル、（メタ）アクリロイル基、および（メタ）アクリル酸エステル組成物などについても同様である。また、重合体および共重合体を併せて（共）重合体と記載する。
【００１４】
〔式（Ｉ）で表される（メタ）アクリル酸エステル〕
本発明の（メタ）アクリル酸エステル組成物、および該組成物を重合した（共）重合体において、原料として式（Ｉ）で表される（メタ）アクリル酸エステルが使用される。
【００１５】
【化３】
0006805964.tif 000004
【００１６】
式（Ｉ）で表される（メタ）アクリル酸エステルにおいて、Ｒ１は水素またはメチル基を表し、Ｒ２はアリール基を表す。そのアリール基は置換基を有していてもよい。置換基を有していてもよいとは、任意の置換基を１つ以上有してもよいという意味であり、例えば、以下の結合、基および原子などを１つ以上有してもよいという意味である。エステル結合、アミド結合、エーテル結合、スルフィド結合、ジスルフィド結合、ウレタン結合、炭化水素基、ニトロ基、シアノ基、ケトン基、ホルミル基、アセタール基、チオアセタール基、スルホニル基、ハロゲン原子、ケイ素原子、リン原子など。
【００１７】
アリール基としては、式（Ｉ）で表される（メタ）アクリル酸エステルの入手容易性の観点から、Ｒ２の炭素数は６〜３０であることが好ましく、６〜２０であることがより好ましく、６〜１２であることがさらに好ましい。Ｒ２としては、より詳細には、フェニル基、ビフェニル基、ナフチル基、アントリル基、およびフェナントリル基などを挙げることができる。そのなかでも、合成樹脂の吸湿性および耐熱性を改良できることから、Ｒ２がフェニル基、ビフェニル基、およびナフチル基の１種であることが好ましい。具体的には、例えば、（メタ）アクリル酸フェニル、（メタ）アクリル酸ビフェニル、および（メタ）アクリル酸ナフチルなどが挙げられる。これらのなかでも、合成樹脂の耐熱性を改良できることから、（メタ）アクリル酸フェニル、アクリル酸２−ビフェニル、およびアクリル酸１−ナフチルの１種であることが好ましい。
【００１８】
式（Ｉ）で表される（メタ）アクリル酸エステルとしては、市販されているものを使用することもでき、公知の方法などにより製造したものを使用することもできる。また、式（Ｉ）で表される（メタ）アクリル酸エステルは、１種を単独で用いてもよく、２種以上を併用してもよい。
【００１９】
〔式（ＩＩ）で表される炭酸エステル〕
本発明の（メタ）アクリル酸エステル組成物、および該組成物を重合した（共）重合体において、式（ＩＩ）で表される炭酸エステルが含まれる。
【００２０】
【化４】
0006805964.tif 000005
【００２１】
式（ＩＩ）で表される炭酸エステルにおいて、Ｒ２は式（Ｉ）で表される（メタ）アクリル酸エステルの説明の欄において記載した通りである。Ｒ３は、アルキル基を表し、直鎖状でも、分岐状でも、あるいは環構造を含んでいてもよい。そのアルキル基は置換基を有していても良い。置換基を有していてもよいとは、任意の置換基を１つ以上有してもよいという意味であり、例えば、以下の結合、基および原子などを１つ以上有してもよいという意味である。エステル結合、アミド結合、エーテル結合、スルフィド結合、ジスルフィド結合、ウレタン結合、ニトロ基、シアノ基、ケトン基、ホルミル基、アセタール基、チオアセタール基、スルホニル基、ハロゲン原子、ケイ素原子、リン原子など。
【００２２】
アルキル基としては、式（ＩＩ）で表される炭酸エステルの入手容易性の観点から、Ｒ３の炭素数は１〜２０であることが好ましく、１〜１０であることがより好ましく、１〜５であることがさらに好ましい。Ｒ３としては、より詳細には、メチル基、エチル基、プロピル基、ブチル基、およびペンチル基などを挙げることができる。そのなかでも、式（Ｉ）で表される（メタ）アクリル酸エステルの重合が抑制できることから、Ｒ３がｔ−ブチル基またはメチル基であることが好ましい。具体的には、例えば、炭酸ｔ−ブチルフェニル、炭酸ビフェニルｔ−ブチル、炭酸ｔ−ブチルナフチル、炭酸メチルフェニル、炭酸ビフェニルメチル、および炭酸メチルナフチルなどが挙げられる。これらのなかでも、重合防止剤が少ない場合であっても、（メタ）アクリル酸エステルの意図しない重合を防止することができることから、炭酸ｔ−ブチルフェニルまたは炭酸メチルフェニルであることが好ましい。
【００２３】
式（ＩＩ）で表される炭酸エステルは、市販されているものを使用することもでき、公知の方法などにより製造したものを使用することもできる。また、式（ＩＩ）で表される炭酸エステルは、１種を単独で用いてもよく、２種以上を併用してもよい。
【００２４】
本発明の（メタ）アクリル酸エステル組成物における式（ＩＩ）で表される炭酸エステルの含有量は、式（Ｉ）で表される（メタ）アクリル酸エステルに対して、０．００１〜１０モル％であることが好ましく、０．００１〜５モル％であることがより好ましく、０．００１〜１モル％であることがさらに好ましく、０．００１〜０．５モル％であることが最も好ましい。式（ＩＩ）で表される炭酸エステルの含有量を式（Ｉ）で表される（メタ）アクリル酸エステルに対して、０．００１モル％以上とすることにより、式（Ｉ）で表される（メタ）アクリル酸エステルの意図しない重合を抑制することができる。また、式（ＩＩ）で表される炭酸エステルの含有量を、式（Ｉ）で表される（メタ）アクリル酸エステルに対して、１０モル％以下とすることにより、該組成物を重合しても、合成樹脂の物性への影響を抑制することができる。
【００２５】
〔（メタ）アクリル酸エステル組成物〕
本発明の（メタ）アクリル酸エステル組成物は、式（Ｉ）で表される（メタ）アクリル酸エステル、および式（ＩＩ）で表される炭酸エステルを含む。さらに、式（Ｉ）で表される（メタ）アクリル酸エステル成分以外の重合性成分も含んでいてもよい。その組成は、特に限定されないが、例えば、組成物中の重合性成分１００質量％を基準として、式（Ｉ）で表される（メタ）アクリル酸エステル成分の含有量は１０〜１００質量％であることが好ましく、３０〜１００質量％であることがより好ましく、５０〜１００質量％であることがさらに好ましい。式（Ｉ）で表される（メタ）アクリル酸エステル成分の含有量を１０質量％以上とすることで、合成樹脂により高い耐熱性を持たせることができる。
【００２６】
式（Ｉ）で表される（メタ）アクリル酸エステル成分以外の重合性成分としては、式（Ｉ）で表される（メタ）アクリル酸エステルと共重合が可能なものであれば、特に限定されないが、例えば、ビニル系単量体が好ましく、共重合容易性および相溶性などの観点から、（メタ）アクリル系単量体がより好ましい。具体的には、例えば、（メタ）アクリル酸および（メタ）アクリル酸メチルなどが挙げられる。
【００２７】
（メタ）アクリル系単量体は、市販されているものを使用することもでき、公知の方法などにより製造したものを使用することもできる。これらは、１種を単独で用いてもよく、２種以上を併用してもよい。また、（メタ）アクリロイル基を分子内に２つ以上有する（メタ）アクリル系単量体を併用してもよい。
【００２８】
本発明の組成物中には、必要に応じて、以下の添加剤を配合することができる。重合開始剤、重合防止剤、酸化防止剤、消泡剤、熱安定剤、光安定剤、帯電防止剤、防曇剤、樹脂、微粒子、チクソトロピック剤、カップリング剤、連鎖移動剤など。添加剤は、１種を単独で用いてもよく、２種以上を併用してもよい。添加剤の使用量は、特に限定されず、適宜選択することができる。
【００２９】
本発明の組成物の粘度が高いなどの場合には、必要に応じて、溶媒を用いて希釈することもできる。溶媒の種類は、特に限定されないが、例えば、炭素数１〜２５の有機化合物を用いることができ、適宜選択することができる。溶媒は、１種を単独で用いてもよく、２種以上の混合溶媒でもよい。溶媒の使用量は、特に限定されず、適宜選択することができる。
【００３０】
〔（共）重合体〕
本発明の（共）重合体は、上記説明した（メタ）アクリル酸エステル組成物を重合させることによって得られる。本発明の（共）重合体を製造する際は、公知の重合方法を用いることができる。重合系としては、熱重合と光重合が挙げられ、必要に応じて、適宜選択することができる。
【００３１】
熱重合に用いられる開始剤としては、例えば、有機過酸化物およびアゾ化合物が挙げられる。有機過酸化物として、具体的には、例えば、ベンゾイルパーオキサイドおよびジ−ｔ−ブチルパーオキサイドなどが挙げられる。これらは、１種を単独で用いてもよく、２種以上を併用してもよい。アゾ化合物として、具体的には、例えば、２，２’−アゾビス（イソブチロニトリル）（ＡＩＢＮ）および２，２’−アゾビス（２−メチルブチロニトリル）（ＡＭＢＮ）などが挙げられる。これらは、１種を単独で用いてもよく、２種以上を併用してもよい。
【００３２】
光重合に用いられる開始剤としては、具体的には、例えば、ベンゾフェノンおよびベンゾイルギ酸メチルなどが挙げられる。これらは、１種を単独で用いてもよく、２種以上を併用してもよい。
【００３３】
また、レドックス反応を利用して、本組成物を重合させる場合には、具体的には、例えば、ベンゾイルパーオキサイドなどの有機過酸化物とｐ−トリルジエタノールアミンなどの芳香族アミンとの併用系などが挙げられる。これらは、１種を単独で用いてもよく、２種以上を併用してもよい。
【００３４】
開始剤の使用量は、重合性成分１００質量部に対して、０．００１〜１０質量部であることが好ましく、０．０１〜５質量部であることがより好ましく、０．０５〜３質量部であることがさらに好ましく、０．１〜２質量部であることが最も好ましい。開始剤の使用量を重合性成分１００質量部に対して、０．００１質量部以上とすることにより、組成物の重合性をより良好とすることができる。開始剤の使用量を重合性成分１００質量部に対して、１０質量部以下とすることにより、（共）重合体の物性および取り扱い性が良好となり、また、質量平均分子量が１０００以上となる。
【００３５】
本発明の（共）重合体の製造は、無溶媒（溶媒を用いない）で行うことができる。（共）重合体の粘度が高いなどの場合には、必要に応じて、溶媒を用いることもできる。溶媒の種類は、特に限定されないが、例えば、炭素数１〜２５の有機化合物を用いることができ、適宜選択することができる。溶媒は、１種を単独で用いてもよく、２種以上の混合溶媒でもよい。溶媒の使用量は、特に限定されず、適宜選択することができる。
【００３６】
重合の雰囲気は、特に限定されないが、酸素不存在雰囲気が好ましい。酸素はラジカルと容易に反応し、重合を阻害するためである。
【００３７】
重合温度も特には限定されないが、０〜２００℃とすることができ、２５〜１５０℃が好ましい。重合温度を０℃以上とすることにより、組成物の重合性が良好となる。重合温度を２００℃以下とすることにより、（共）重合体の着色を抑制することができる。
【００３８】
本発明の（共）重合体は、上記説明した（メタ）アクリル酸エステル組成物を重合したものであって、質量平均分子量が１０００〜５０００００であることが好ましい。質量平均分子量を１０００以上とすることにより、（共）重合体の物性および取り扱い性が良好となる。質量平均分子量５０００００以下とすることにより、加工性が良好となる。なお、質量平均分子量は、後述するゲル浸透クロマトグラフィー（ＧＰＣ）分析法により算出した値とする。
【実施例】
【００３９】
以下、実施例を挙げて本発明を具体的に説明するが、本発明はこれらの実施例のみに限定されるものではなく、本発明の要旨を逸脱しない範囲において、任意に変更して実施することができる。
【００４０】
以下の実施例および比較例において、（メタ）アクリル酸フェニル、アクリル酸２−ビフェニル、アクリル酸１−ナフチル、炭酸メチルフェニル、炭酸ｉ−プロピルフェニル、炭酸２−ビフェニルｔ−ブチル、および炭酸ｔ−ブチル１−ナフチルは、三菱レイヨン株式会社（２０１７年４月１日から三菱ケミカル株式会社に会社名変更）にて製造または試作したものを使用した。炭酸ｔ−ブチルフェニルは、シグマアルドリッチジャパン合同会社より購入し、精製をしたものを使用した。炭酸ジフェニルは、東京化成工業株式会社より購入し、精製をしたものを使用した。なお、純度はガスクロマトグラフィー分析法または液体クロマトグラフィー分析法により算出した。
【００４１】
（共）重合体は、以下の方法により評価した。
（１）質量平均分子量（Ｍｗ）、数平均分子量（Ｍｎ）、および分子量分布（Ｍｗ／Ｍｎ）
ＧＰＣ分析法により算出した（標準ポリスチレン換算）。
（２）ガラス転移点（Ｔｇ）
示差走査熱量測定（ＤＳＣ）により窒素雰囲気下、毎分１０℃の昇温速度の条件で測定した。なお、測定試料は、測定前に試料を１５０℃まで昇温した後に、冷却したものを使用した。
（３）熱安定性
示差熱−熱重量同時測定（ＴＧ−ＤＴＡ）により乾燥空気雰囲気下または窒素雰囲気下、毎分１０℃の昇温速度の条件で５％および１０％重量減少の温度を測定した。なお、測定試料は、測定前に試料を１５０℃まで昇温した後に、冷却したものを使用した。
【００４２】
［実施例１］
容量３０ｍＬのガラス製試験管にメタクリル酸フェニル５．０００ｇ（３０．８ミリモル）および炭酸ｔ−ブチルフェニル０．５５６ｇ（２．８６ミリモル、９．３モル％）を順次加え、均一溶液とした。試験管の上部を閉じた後、１２０℃のオイルバスで加熱した。加熱開始から内容物が重合して、固化するまでの時間を表１に示す。
【００４３】
【表１】
0006805964.tif 000006
【００４４】
［実施例２〜４、参考例１、２］［比較例１〜６］
表１に記載の化合物とそれらの使用量を変更したこと以外は実施例１と同様の操作を行った。加熱開始から内容物が重合して、固化するまでの時間を表１にそれぞれ示す。
【００４５】
［実施例７］
窒素導入管、攪拌機、コンデンサー、および温度計を備えた容量５００ｍＬのフラスコに炭酸ｔ−ブチルフェニルを０．００５モル％含むアクリル酸フェニル組成物２０．０００ｇ、およびトルエン８０ｇを加えて、均一溶液とした。この混合液に２，２’−アゾビス（イソブチロニトリル）０．０４４ｇ（０．２７ミリモル）を加え、撹拌下、８０℃で反応を行った。反応開始から６時間後にトルエンを１６０ｇ加え、重合後溶液を得た。得られた重合後溶液を激しく撹拌しているメタノール中に滴下させ、沈殿物を得た。得られた沈殿物を濾別し、室温下、２４時間減圧乾燥して重合体（白色粉末）を得た。この重合体を用いた評価結果を表３に示す。
【００４６】
［実施例８〜１０］
表２に記載の化合物、ラジカル開始剤、重合溶媒、希釈溶媒、およびそれらの使用量を変更したこと以外は実施例７と同様にして、重合体を製造した。得られた重合体を用いた評価結果を表３にそれぞれ示す。
【００４７】
【表２】
0006805964.tif 000007
【００４８】
【表３】
0006805964.tif 000008